ПОДЛОЖКА КАТАЛИЗАТОРА ДЛЯ ОЧИСТКИ ВЫХЛОПНОГО ГАЗА, КАТАЛИЗАТОР ДЛЯ ОЧИСТКИ ВЫХЛОПНОГО ГАЗА НА ЕЕ ОСНОВЕ И СПОСОБ ПОЛУЧЕНИЯ ПОДЛОЖКИ КАТАЛИЗАТОРА ДЛЯ ОЧИСТКИ ВЫХЛОПНОГО ГАЗА

1. Подложка катализатора для очистки выхлопного газа, содержащая пористый сложный оксид металла, причем пористый сложный оксид металла содержит оксид алюминия, диоксид церия и диоксид циркония и имеет относительное содержание оксида алюминия 5-80% по массе,
причем пористый сложный оксид металла получают посредством:
-1
независимого введения первого раствора из исходных веществ и второго раствора из исходных веществ непосредственно в область, в которой скорость сдвига составляет 1000-200000 с, и гомогенного смешивания растворов из исходных веществ с получением коллоидного раствора металлических соединений, причем первый раствор из исходных веществ содержит ион алюминия, ион церия и ион циркония, а второй раствор из исходных веществ содержит высокомолекулярный дисперсант, имеющий среднемассовую молекулярную массу 3000-15000,
регулирования pH коллоидного раствора до значения между 3 и 5,
обезжиривания коллоидного раствора после pH-регулирования или суспензии металлических соединений, которую получают посредством добавления органического амина в коллоидный раствор после pH-регулирования, и затем
подвергания раствора или суспензии термической обработке при 700-1050°C в окислительной атмосфере с получением пористого сложного оксида металла, и
причем после прокаливания на воздухе при 1100°C в течение 5 часов пористый сложный оксид металла удовлетворяет условию, при котором стандартные отклонения относительного содержания (в %) элементов алюминия, церия и циркония составляют, каждое, 19 или менее относительно 100-минутных областей (причем одноминутная область составляет 300 нм по длине × 330 нм по ширине) пористого сложного оксида металла, причем стандартное отклонение определяют посредством энергодисперсионной рентгеновской спектроскопии с использованием растрового просвечивающего электронного микроскопа, оснащенного корректором сферической аберрации.
2. Подложка катализатора для очистки выхлопного газа по п. 1, в которой:
пористый сложный оксид металла после прокаливания на воздухе при 1100°C в течение 5 часов удовлетворяет условиям, при которых:
3
общий объем пор для пор, имеющих диаметры пор в пределах диапазона от 1 нм до 0,1 мкм, составляет 0,1 см/г или более, причем диаметр пор определяют способом азотной адсорбции, и
3
общий объем пор для пор, имеющих диаметры пор в пределах диапазона 0,1-10 мкм, составляет 0,1 см/г или более, причем диаметр пор определяют способом интрузии ртути.
3. Подложка катализатора для очистки выхлопного газа по п. 1 или 2, в которой:
2
пористый сложный оксид металла после прокаливания на воздухе при 1100°C в течение 5 часов удовлетворяет условию, при котором BET - удельная площадь поверхности, определенная способом азотной адсорбции, составляет 2 м/г или более.
4. Подложка для очистки выхлопного газа по любому одному из пп. 1 или 2, в которой:
пористый сложный оксид металла после прокаливания на воздухе при 1100°C в течение 5 часов удовлетворяет условию, при котором стандартные отклонения относительного содержания (в %) элементов алюминия, церия и циркония составляют, каждое, 18,5 или менее относительно 100-минутных областей, причем среднеквадратическое отклонение определяют посредством энергодисперсионной рентгеновской спектроскопии.
5. Подложка катализатора для очистки выхлопного газа по любому одному из пп. 1 или 2, в которой:
пористый сложный оксид металла после прокаливания на воздухе при 1100°C в течение 5 часов удовлетворяет условию, при котором стандартные отклонения относительного содержания (в %) элементов церия и циркония составляют, каждое, 15 или менее относительно 100-минутных областей, причем стандартное отклонение определяют посредством энергодисперсионной рентгеновской спектроскопии.
6. Катализатор для очистки выхлопного газа, содержащий:
подложку катализатора для очистки выхлопного газа по п. 4; и
благородный металл, наносимый на подложку катализатора, причем пористый сложный оксид металла содержит 5-30% по массе оксида алюминия, 25-39% по массе диоксида церия и 33-51% по массе диоксида циркония.
7. Катализатор для очистки выхлопного газа по п. 6, в котором:
благородный металл представляет собой палладий.
8. Катализатор для очистки выхлопного газа, содержащий:
подложку катализатора для очистки выхлопного газа по любому из пп. 1-5; и
переходный металл, наносимый на подложку катализатора, причем пористый сложный оксид металла содержит 30-80% по массе оксида алюминия.
9. Катализатор для очистки выхлопного газа по п. 8, в котором:
переходный металл представляет собой медь.
10. Способ получения подложки катализатора для очистки выхлопного газа, содержащей пористый сложный оксид металла, содержащий оксид алюминия, диоксид церия и диоксид циркония, причем способ содержит стадии, на которых:
получают первый раствор из исходных веществ, содержащий ион алюминия, ион церия и ион циркония, так, чтобы относительное содержание оксида алюминия пористого сложного оксида металла составляло 5-80% по массе;
получают второй исходный раствор, содержащий высокомолекулярный дисперсант, имеющий среднемассовую молекулярную массу 3000-15000;
-1
независимо вводят первый раствор из исходных веществ и второй раствор из исходных веществ непосредственно в область, в которой скорость сдвига составляет 1000-200000 с, и гомогенно смешивают растворы из исходных веществ с получением коллоидного раствора металлических соединений;
регулируют pH коллоидного раствора до значения между 3 и 5; и
обезжиривают коллоидный раствор после pH-регулирования и подвергают раствор термической обработке при 700-1050°C в окислительной атмосфере с получением пористого сложного оксида металла.
11. Способ получения подложки катализатора для очистки выхлопного газа, содержащей пористый сложный металлический оксид металла, содержащий оксид алюминия, диоксид церия и диоксид циркония, причем способ содержит стадии, на которых:
получают первый раствор из исходных веществ, содержащий ион алюминия, ион церия и ион циркония, так, чтобы относительное содержание оксида алюминия пористого сложного оксида металла составляло 5-80% по массе;
получают второй исходный раствор, содержащий высокомолекулярный дисперсант, имеющий среднемассовую молекулярную массу 3000-15000;
-1
независимо вводят первый раствор из исходных веществ и второй раствор из исходных веществ непосредственно в область, в которой скорость сдвига составляет 1000-200000 с, и гомогенно смешивают растворы из исходных веществ с получением коллоидного раствора металлических соединений;
регулируют pH коллоидного раствора до значения между 3 и 5;
добавляют органический амин к коллоидному раствору и обеспечивают гелеобразование с получением суспензии металлических соединений; и
обезжиривают суспензию и подвергают суспензию термической обработке при 700-1050°C в окислительной атмосфере с получением пористого сложного оксида металла.
12. Способ получения подложки катализатора для очистки выхлопного газа по п. 10 или 11, в котором:
по меньшей мере один из первого и второго растворов из исходных веществ дополнительно содержит низкомолекулярный дисперсант, имеющий молекулярную массу 40-200.
13. Способ получения подложки катализатора для очистки выхлопного газа по п. 12, в котором:
первый раствор из исходных веществ содержит низкомолекулярный дисперсант.